(57)【要約】【課題】屈折率（ｎｄ）が１．５６以上、アッベ数（νｄ）が５７以上、屈伏点（Ａｔ）が５６０℃以下で、成形時の耐失透性が良好で、精密モールドプレス成形等のモールド成形及び微細構造の転写に適した光学ガラスの提供を課題とする。【解決手段】ＳｉＯ２：４．５〜１７．０重量％、ただし４．５重量％を除く、Ｂ２Ｏ３：４５．０〜６０．０重量％、ただし４５．０重量％を除く、Ｌｉ２Ｏ＋：Ｎａ２Ｏ＋Ｋ２Ｏ：１．０〜２０．０重量％、ＢａＯ：５．０〜２５．０重量％、ＺｎＯ：４．５〜２５．０重量％、Ｙ２Ｏ３＋Ｌａ２Ｏ３＋Ｇｄ２Ｏ３：１．０〜１７．０重量％、含有する光学ガラスである。【選択図】      なし【特許請求の範囲】
【請求項１】
ＳｉＯ２    ：４．５〜１７．０重量％、ただし４．５重量％を除く
Ｂ２Ｏ３    ：４５．０〜６０．０重量％、ただし４５．０重量％を除く
Ｌｉ２Ｏ＋Ｎａ２Ｏ＋Ｋ２Ｏ        ：１．０〜２０．０重量％
ＢａＯ      ：５．０〜２５．０重量％
ＺｎＯ      ：４．５〜２５．０重量％
Ｙ２Ｏ３＋Ｌａ２Ｏ３＋Ｇｄ２Ｏ３  ：１．０〜１７．０重量％
含有することを特徴とする光学ガラス。
【請求項２】
ＳｉＯ２    ：５．０〜１５．０重量％、
Ｂ２Ｏ３    ：４５．０〜５８．０重量％、ただし４５．０重量％を除く
Ｌｉ２Ｏ＋Ｎａ２Ｏ＋Ｋ２Ｏ        ：２．０〜１６．０重量％
ＢａＯ      ：５．０〜２３．０重量％
ＺｎＯ      ：４．５〜２２．０重量％、
Ｙ２Ｏ３＋Ｌａ２Ｏ３＋Ｇｄ２Ｏ３  ：１．０〜１６．５重量％
含有することを特徴とする請求項１に記載の光学ガラス。
【請求項３】
Ｙ２Ｏ３    ：６．０重量％以下
Ｌａ２Ｏ３  ：１５．０重量％以下
Ｇｄ２Ｏ３  ：７．０重量％以下
Ｙｂ２Ｏ３  ：３．０重量％以下
のうち、何れか１つ若しくは２つ以上を含有することを特徴とする請求項１又は２に記載の光学ガラス。
【請求項４】
ＧｅＯ２    ：５．０重量％以下
Ａｌ２Ｏ３  ：５．０重量％以下
のうち、何れか一方若しくは両方を含有することを特徴とする請求項１〜３の何れかに記載の光学ガラス。
【請求項５】
Ｌｉ２Ｏ    ：１０．０重量％以下
Ｎａ２Ｏ    ：１０．０重量％以下
Ｋ２Ｏ      ：１２．０重量％以下
のうち、何れか１つ若しくは２つ以上を含有することを特徴とする請求項１〜４の何れかに記載の光学ガラス。
【請求項６】
ＭｇＯ      ：１０．０重量％以下
ＣａＯ      ：１５．０重量％以下
ＳｒＯ      ：１５．０重量％以下
のうち、何れか１つ若しくは２つ以上を含有することを特徴とする請求項１〜５の何れかに記載の光学ガラス。
【請求項７】
ＺｒＯ２    ：５．０重量％以下
Ｔａ２Ｏ５  ：５．０重量％以下
ＷＯ３      ：５．０重量％以下
のうち、何れか１つ若しくは２つ以上を含有することを特徴とする請求項１〜６の何れかに記載の光学ガラス。
【請求項８】
屈折率（ｎｄ）が１．５６〜１．６３、アッベ数（νｄ）が５７．０〜６３．０、ガラス転移点（Ｔｇ）が５１０℃以下、ガラス屈伏点（Ａｔ）が５６０℃以下であることを特徴とする請求項１〜７の何れかに記載の光学ガラス。
【発明の詳細な説明】
【技術分野】
【０００１】
本発明は光学ガラスに関し、特に高屈折率・低分散、低屈伏点で、且つ成形時における耐失透性に優れ、モールド成形及び微細構造の転写に適した組成を有する光学ガラスに関する。
【背景技術】
【０００２】
近年、光学機器の小型軽量化が著しく進展している中で、非球面レンズが多く用いられるようになってきている。これは、非球面レンズは光線収差の補正が容易であり、レンズの枚数を少なくし、機器をコンパクトにすることができるためである。
また、非球面レンズを含む光学ガラスの新たな用途も多々開発されてきており、そのような状況の中で、金型の微細構造を精度よく転写できるガラスが望まれている。
非球面レンズ等のガラスの製造は、ガラスのプリフォームを加熱軟化させ、これを所望形状に精密モールドプレス成形することによってなされている。
プリフォームを得る方法は大きく２種類に分けられ、その１つはガラスのブロック或いは棒材等からガラス片を切り出してプリフォーム加工する方法である。もう１つはガラス融液をノズル先端から滴下して球状のガラスプリフォームを得る方法である。
ところで、精密モールド成形によってガラス成形品を得るためには、プリフォームの加圧成形を屈伏点（Ａｔ）近傍の温度で行うことが必要である。従って、プリフォームの屈伏点（Ａｔ）やガラス転移点（Ｔｇ）が高いほど、これに接する金型が高温に曝され、金型表面が酸化消耗され易くなる。即ち、屈伏点（Ａｔ）やガラス転移点（Ｔｇ）が高くなると、金型の耐久性低下に伴うメンテナンスがより必要となり、低コストでの大量生産が実現できなくなる。このため、プリフォームを構成する光学ガラスは、比較的低温で成形できること、従ってガラス転移点（Ｔｇ）や屈伏点（Ａｔ）が低いことが望まれている。
【０００３】
一方、モールドレンズに用いられるガラスとしては、その用途に応じて種々の光学特性を有するものが求められている。例えば積層構造を持つレンズを得るのに適したガラスとして、屈折率（ｎｄ）が１．５６以上、アッベ数（νｄ）が５７以上で、且つ屈伏点（Ａｔ）が低いガラスが要求されている。このような要求に対して、従来、例えばＢａＦタイプのガラスが提供されている。しかし、このＢａＦタイプのガラスは屈伏点（Ａｔ）の高いガラスが多く、上記した金型の耐久性の低下、それに伴うメンテナンスの増大、大量生産性の低下、コスト増の問題があった。
【０００４】
またＢ２Ｏ３−Ｌａ２Ｏ３−Ｙ２Ｏ３−Ｌｉ２Ｏ−ＲＯ系ガラスで、屈折率（ｎｄ）が１．６２〜１．８５、アッベ数（νｄ）が３５〜６５の範囲を有する光学ガラスが開示されている（特許文献１）。
【０００５】
またＢ２Ｏ３−ＳｉＯ２−Ｌａ２Ｏ３−ＺｎＯ系ガラスで、屈折率（ｎｄ）が１．６〜１．８、アッベ数（νｄ）が４０〜６０、ガラス転移点（Ｔｇ）が５００℃以下を有する光学ガラスが開示されている。またＢ２Ｏ３−ＳｉＯ２−Ｌａ２Ｏ３−ＺｎＯ−Ｒ２Ｏ系ガラスで、屈折率（ｎｄ）が１．６０〜１．６８、アッベ数（νｄ）が４８〜５６、ガラス転移温度（Ｔｇ）が５２０℃以下を有する光学ガラスが開示されている（特許文献２、３）。
【０００６】
またＢ２Ｏ３−ＳｉＯ２−Ｌａ２Ｏ３−Ｌｉ２Ｏ系ガラスで、屈折率（ｎｄ）が１．６０〜１．７５、アッベ数（νｄ）が５０〜６０、ガラス転移点（Ｔｇ）が５３５℃以下を有する光学ガラスが開示されている（特許文献４）。
またＢ２Ｏ３−ＳｉＯ２−Ｌａ２Ｏ３−Ｌｉ２Ｏ−ＣａＯ−ＺｎＯ系ガラスで、屈折率（ｎｄ）が１．５７〜１．６７以上、アッベ数（νｄ）が５５〜６５、ガラス転移点（Ｔｇ）が５６０℃以下を有する光学ガラスが開示されている（特許文献５）。
【０００７】
またＢ２Ｏ３−ＳｉＯ２−Ｌａ２Ｏ３−Ｇｄ２Ｏ３−Ｌｉ２Ｏ−ＲＯ系ガラスで、屈折率（ｎｄ）が１．５７〜１．６７、アッベ数（νｄ）が５５〜６５という光学ガラス、屈折率（ｎｄ）が１．６０〜１．７０、アッベ数（νｄ）が５０〜６２という光学ガラス、及び屈折率（ｎｄ）が１．６０〜１．６５、アッベ数（νｄ）が５５以上の光学恒数を有する光学ガラスが開示されている（特許文献６、７、８）。
【０００８】
またＢ２Ｏ３−ＳｉＯ２−Ｌａ２Ｏ３−Ｙ２Ｏ３−Ｌｉ２Ｏ−ＲＯ系ガラスで、屈折率（ｎｄ）が１．６０〜１．７０、アッベ数（νｄ）が４５〜６０、ガラス転移点（Ｔｇ）が５００℃以下、ガラス屈伏点（Ａｔ）が５３０℃以下という光学ガラスが開示されている（特許文献９）。
【先行技術文献】
【特許文献】
【０００９】
【特許文献１】特開昭６０−２２１３３８号公報
【特許文献２】特開２００４−１６１５０６号公報
【特許文献３】特開２００７−８７６１号公報
【特許文献４】特開２００６−３２１７１０号公報
【特許文献５】特開２００４−３５３１８号公報
【特許文献６】特開２００５−２０６４２７号公報
【特許文献７】特開２００６−２１９６９号公報
【特許文献８】特開２００４−２１７８号公報
【特許文献９】ＷＯ２０１０／０３５７７０号公報
【発明の開示】
【発明が解決しようとする課題】
【００１０】
しかしながら特許文献１の場合、モールド成形について何ら具体的な記載がなされていない。
特許文献２、５、６の場合、ガラス転移点（Ｔｇ）や屈伏点（Ａｔ）が高く、金型が劣化し易い問題がある。
特許文献３、４、９の場合、アッベ数（νｄ）が実質的に５７を超える光学ガラスは開示されていない。
特許文献７の場合、ガラス転移温度を下げるためにＬｉ２Ｏを比較的多量に含んでいるために、失透し易い問題がある。
特許文献８の場合、特にＧｄ２Ｏ３を多量に含んでおり、原料コストが高くなる。
【００１１】
そこで本発明は上記従来の光学ガラスにおける欠点を解消し、屈折率（ｎｄ）が１．５６以上、アッベ数（νｄ）が５７以上、屈伏点（Ａｔ）が５６０℃以下で、成形時の耐失透性が良好で、精密モールドプレス成形等のモールド成形及び微細構造の転写に適した光学ガラスの提供を課題とする。
【課題を解決するための手段】
【００１２】
本発明者らは、上記課題を解決すべく鋭意研究を重ねた結果、ガラス製造にあたって、その組成を特定のものとすること、具体的にはＢ２Ｏ３−ＳｉＯ２−Ｌｉ２Ｏ−ＢａＯ−ＺｎＯ−Ｙ２Ｏ３−Ｌａ２Ｏ３−Ｇｄ２Ｏ３系ガラスを基本とすることにより、またアルカリ金属酸化物の組み合わせと希土類酸化物の適切な量の組み合わせにより、上記の課題を解決できることを見出し、本発明を完成させた。
【００１３】
即ち本発明の光学ガラスは、ＳｉＯ２：４．５〜１７．０重量％、ただし４．５重量％を除く、Ｂ２Ｏ３：４５．０〜６０．０重量％、ただし４５．０重量％を除く、Ｌｉ２Ｏ＋Ｎａ２Ｏ＋Ｋ２Ｏ：１．０〜２０．０重量％、ＢａＯ：５．０〜２５．０重量％、ＺｎＯ：４．５〜２５．０重量％、Ｙ２Ｏ３＋Ｌａ２Ｏ３＋Ｇｄ２Ｏ３：１．０〜１７．０重量％含有することを第１の特徴としている。
また本発明の光学ガラスは、上記第１の特徴に加えて、ＳｉＯ２：５．０〜１５．０重量％、Ｂ２Ｏ３：４５．０〜５８．０％、ただし４５．０重量％を除く、Ｌｉ２Ｏ＋Ｎａ２Ｏ＋Ｋ２Ｏ：２．０〜１６．０重量％、ＢａＯ：５．０〜２３．０重量％、ＺｎＯ：４．５〜２２．０重量％、Ｙ２Ｏ３＋Ｌａ２Ｏ３＋Ｇｄ２Ｏ３：１．０〜１６．５重量％含有することを第２の特徴としている。
また本発明の光学ガラスは、上記第１又は第２の特徴に加えて、Ｙ２Ｏ３：６．０重量％以下、Ｌａ２Ｏ３：１５．０重量％以下、Ｇｄ２Ｏ３：７．０重量％以下、Ｙｂ２Ｏ３：３．０重量％以下のうち、何れか１つ若しくは２つ以上を含有することを第３の特徴としている。
また本発明の光学ガラスは、上記第１〜第３の何れかの特徴に加えて、ＧｅＯ２：５．０重量％以下、Ａｌ２Ｏ３：５．０重量％以下のうち、何れか一方若しくは両方を含有することを第４特徴としている。
また本発明の光学ガラスは、上記第１〜第４の何れかの特徴に加えて、Ｌｉ２Ｏ：１０．０重量％以下、Ｎａ２Ｏ：１０．０重量％以下、Ｋ２Ｏ：１２．０重量％以下のうち、何れか１つ若しくは２つ以上を含有することを第５特徴としている。
また本発明の光学ガラスは、上記第１〜第５の何れかの特徴に加えて、ＭｇＯ：１０．０重量％以下、ＣａＯ：１５．０重量％以下、ＳｒＯ：１５．０重量％以下のうち、何れか１つ若しくは２つ以上を含有することを第６特徴としている。
また本発明の光学ガラスは、上記第１〜第６の何れかの特徴に加えて、ＺｒＯ２：５．０重量％以下、Ｔａ２Ｏ５：５．０重量％以下、ＷＯ３：５．０重量％以下のうち、何れか１つ若しくは２つ以上を含有することを第７特徴としている。
また本発明の光学ガラスは、上記第１〜第７の何れかの特徴に加えて、屈折率（ｎｄ）が１．５６〜１．６３、アッベ数（νｄ）が５７．０〜６３．０、ガラス転移点（Ｔｇ）が５１０℃以下、ガラス屈伏点（Ａｔ）が５６０℃以下であることを第８の特徴としている。
【００１４】
上記において、屈折率（ｎｄ）とは、ヘリウムの５８７．６ｎｍの輝線に対する屈折率を言う。またアッベ数（νｄ）は、νｄ＝（ｎｄ−１）／（ｎＦ−ｎＣ）で定義され、ｎＦ、ｎＣは、それぞれ水素の４８６．１ｎｍ及び６５６．３ｎｍの輝線に対する屈折率である。またガラス転移点（Ｔｇ）とは、熱機械分析装置（ＴＭＡ）で熱膨張測定をしたとき、ガラスの伸び率が急激に増大することによって膨張曲線が屈曲する部分の、低温側と高温側の直線のそれぞれの延長線の交点に相当する温度である。また屈伏点（Ａｔ）とは、熱機械分析装置（ＴＭＡ）で熱膨張測定をしたとき、ガラスの軟化によって膨張曲線が上昇から下降に転じる極大点である。
【発明の効果】
【００１５】
請求項１に記載の光学ガラスによれば、そこに記載された組成としたので、屈折率（ｎｄ）が１．５６以上、アッベ数（νｄ）が５７以上、屈伏点（Ａｔ）が５６０℃以下で、成形時の耐失透性が良好で、精密モールドプレス成形等のモールド成形及び微細構造の転写に適した光学ガラスを提供することが可能となった。
また請求項２に記載の光学ガラスによれば、上記請求項１に記載の構成による効果に加えて、そこに記載された構成とすることにより、より高い屈折率（ｎｄ）やアッベ数（νｄ）と、より低い屈伏点（Ａｔ）による良好な光学特性と良好な成形性、またガラスの安定性、化学的耐久性の向上を図ることが可能となる。
また請求項３に記載の光学ガラスによれば、上記請求項１又は２に記載の構成による効果に加えて、Ｙ２Ｏ３：６．０重量％以下、Ｌａ２Ｏ３：１５．０重量％以下、Ｇｄ２Ｏ３：７．０重量％以下、Ｙｂ２Ｏ３：３．０重量％以下のうち、何れか１つ若しくは２つ以上を含有することにより、光学ガラスの安定性、成形性を一層向上させることができ、所望の光学恒数（屈折率、アッベ数）を持つ光学ガラスに調整するのが容易である。
また請求項４に記載の光学ガラスによれば、上記請求項１〜３の何れかに記載の構成による効果に加えて、ＧｅＯ２：５．０重量％以下、Ａｌ２Ｏ３：５．０重量％以下のうち、何れか一方若しくは両方を含有することにより、耐白濁性、精密モールドプレス成形性の各特性を一層向上させることが可能となる。
また請求項５に記載の光学ガラスによれば、上記請求項１〜４の何れかに記載の構成による効果に加えて、Ｌｉ２Ｏ：１０．０重量％以下、Ｎａ２Ｏ：１０．０重量％以下、Ｋ２Ｏ：１２．０重量％以下のうち、何れか１つ若しくは２つ以上を含有することにより、ガラス転移点（Ｔｇ）、屈伏点（Ａｔ）を一層低下させることが可能となる。
また請求項６に記載の光学ガラスによれば、上記請求項１〜５の何れかに記載の構成による効果に加えて、ＭｇＯ：１０．０重量％以下、ＣａＯ：１５．０重量％以下、ＳｒＯ：１５．０重量％以下のうち、何れか１つ若しくは２つ以上を含有することにより、より低分散で、ガラス転移点、屈伏点を一層低下させることが可能となる。
また請求項７に記載の光学ガラスによれば、上記請求項１〜６の何れかに記載の構成による効果に加えて、ＺｒＯ２：５．０重量％以下、Ｔａ２Ｏ５：５．０重量％以下、ＷＯ３：５．０重量％以下のうち、何れか１つ若しくは２つ以上を含有することにより、屈折率を一層高くすることが可能となる。
また請求項８に記載の光学ガラスによれば、上記請求項１〜７の何れかに記載の構成による効果に加えて、屈折率（ｎｄ）が１．５６〜１．６３、アッベ数（νｄ）が５７．０〜６３．０、ガラス転移点（Ｔｇ）が５１０℃以下、ガラス屈伏点（Ａｔ）が５６０℃以下であることにより、現に高屈折率・低分散で、且つ低温度での成形性に優れて、金型の寿命を長くすることができる光学ガラスを提供することができる。
【発明を実施するための形態】
【００１６】
本発明の光学ガラスにおける成分とその含有量について説明する。
成分ＳｉＯ２はガラスの網目構造形成成分であり、ガラスに製造可能な安定性をもたせるための必須成分である。
ＳｉＯ２は４．５〜１７．０重量％（ただし４．５重量％を除く）含有させる。
４．５重量％以下ではガラスの安定性が悪化する。また１７．０重量％を超えると、ガラスの屈伏点が高くなるうえに、屈折率の充分高いものが得られなくなる。
ＳｉＯ２の含有量は、ガラスの安定性、屈折率等を考慮すると、５．０〜１５．０重量％がより好ましい。更に好ましくは５．０〜１２．０重量％含有させるのがよい。
【００１７】
成分Ｂ２Ｏ３はＳｉＯ２と同様にガラスの網目構造を形成して、ガラスを安定化させる必須成分である。
Ｂ２Ｏ３は４５．０〜６０．０重量％（ただし４５．０重量％を除く）含有させる。
４５．０重量％以下では、ガラスの安定性を損なう。また６０．０重量％を超えると、屈折率の充分高いものが得られなくなる。
Ｂ２Ｏ３の含有量は、ガラスの安定性、屈折率等を考慮すると、前記範囲の上限は５８．０重量％がより好ましく、５６．０重量％が更に好ましい。
【００１８】
成分ＢａＯはガラスの安定性を高め、且つ屈伏点や液相温度を低下させるために必須である。
ＢａＯは５．０〜２５．０重量％含有させる。
５．０重量％未満では、屈伏点が高くなり、ガラスの安定性の点で好ましくない。また２５．０重量％を超えるとガラスの安定化を損なう。
ＢａＯの含有量は、ガラスの成形性、屈折率等を考慮すると、５．０〜２３．０重量％がより好ましい。更に好ましくは７．０〜２２．０重量％含有させるのがよい。
【００１９】
成分ＺｎＯはガラス成形時の失透の発生を抑制し、屈伏点を低下させてガラスの成形性をよくするために必須である。
ＺｎＯは４．５〜２５．０重量％含有させる。
４．５重量％未満では、屈伏点を低下させる効果が不十分となる。また２５．０重量％を超えると、ガラスの安定化を損なうため好ましくない。
ＺｎＯの含有量は、ガラスの成形性、安定性、ガラスの転移点、屈伏点を考慮すると、４．５〜２２．０重量％がより好ましい。更に好ましくは５．０〜１５．０重量％がよい。
【００２０】
成分Ｌｉ２Ｏ、Ｎａ２Ｏ、Ｋ２Ｏ等のアルカリ金属酸化物は、ガラス転移点、屈伏点を低下させると同時に、良好な屈折率を保持するために必須な成分である。
Ｌｉ２Ｏ、Ｎａ２Ｏ、Ｋ２Ｏの３成分は、その合計量で１．０〜２０．０重量％含有させる。
３成分の合計量が１．０重量％未満の場合は、ガラスの転移点、屈伏点を有効に低下させることができない。また合計量で２０．０重量％を超えると、ガラスの安定化を損なう。
３成分の合計量は、ガラスの安定性、屈折率等を考慮すると、２．０〜１６．０重量％がより好ましい。更に好ましくは合計で３．０〜１５．０重量％含有させるのがよい。
【００２１】
Ｌｉ２Ｏはガラス転移点、屈伏点を低下させると同時に、良好な屈折率を保持するために有効である。
Ｌｉ２Ｏは１０．０重量％以下で含有させることができる。１０．０重量％を超えると、ガラスの安定化を損なう。
Ｌｉ２Ｏの含有量は、ガラスの安定性、屈折率等を考慮すると、２．０〜９．０重量％がより好ましい。更に好ましくは３．０〜８．０重量％含有させるのがよい。
【００２２】
成分Ｎａ２Ｏはガラス転移点、屈伏点を低下させるために有効である。
Ｎａ２Ｏは１０．０重量％以下で含有させることができる。１０．０重量％を超えると、ガラスの屈折率の低下を招く。
Ｎａ２Ｏの含有量は、ガラスの転移点、屈伏点、屈折率を考慮すると、０．１〜１０．０重量％がより好ましく、更に好ましくは１．０〜８．０重量％とするのがよい。
【００２３】
成分Ｋ２Ｏもガラス転移点、屈伏点を低下させるために有効である。
Ｋ２Ｏは１２．０重量％以下で含有させることができる。１２．０重量％を超えると、ガラスの屈折率の低下を招く。
Ｋ２Ｏの含有量は、ガラスの転移点、屈伏点、屈折率を考慮して、０．１〜１２．０重量％がより好ましく、更に好ましくは１．０〜１０．０重量％とするのがよい。
なお、成分Ｌｉ２Ｏを１０．０重量％以下、成分Ｎａ２Ｏを１０．０重量％以下、成分Ｋ２Ｏを１２．０重量％以下の含有量で、何れか１つ若しくは２つ以上を含有させることができる。
【００２４】
成分Ｙ２Ｏ３、Ｌａ２Ｏ３、Ｇｄ２Ｏ３は、ガラスの屈折率とアッベ数を高めるために必須である。
Ｙ２Ｏ３、Ｌａ２Ｏ３、Ｇｄ２Ｏ３の３成分は、その合計量で１．０〜１７．０重量％含有させる。
３成分の合計量が１．０重量％未満の場合は、所望の光学恒数（屈折率、アッベ数）を得られなくなる。また１７．０重量％を超えると、ガラスの安定化、ガラス原料の価格の上昇、ガラスの安定供給性の面で好ましくない。
３成分の合計量は、ガラスの成形性、屈折率等を考慮すると、１．０〜１６．５重量％がより好ましい。更に好ましくは合計で１．０〜１４．０重量％含有させるのがよい。
【００２５】
成分Ｙ２Ｏ３はガラスの屈折率とアッベ数を高めるために有効である。
Ｙ２Ｏ３は６．０重量％以下で含有させることができる。６．０重量％を超える場合には、ガラスの安定性の点で好ましくない。
Ｙ２Ｏ３の含有量は、ガラスの成形性、屈折率等を考慮すると、１．０〜６．０重量％がより好ましく、１．０〜４．５重量％が更に好ましく、１．０〜３．０重量％が特に好ましい。
【００２６】
成分Ｌａ２Ｏ３はガラスの屈折率とアッベ数を高めるために有効である。
Ｌａ２Ｏ３は１５．０重量％以下で含有させることができる。１５．０重量％を超えると、屈伏点が高くなり、またガラスの安定性の点でも好ましくない。
Ｌａ２Ｏ３の含有量は、ガラスの成形性、屈折率等を考慮すると、１．０〜１５．０重量％がより好ましく、２．０〜１２．０重量％が更に好ましく、４．０〜１０．０重量％が特に好ましい。
【００２７】
成分Ｇｄ２Ｏ３は、ガラスの安定性を高め、屈折率とアッベ数を高めるために有効である。
Ｇｄ２Ｏ３は、７．０重量％以下で含有させることができる。７．０重量％を超えると、ガラスの安定性の低下を招く。
Ｇｄ２Ｏ３の含有量は、ガラスの安定性、成形性を考慮して、１．０〜７．０重量％が好ましく、２．０〜６．０重量％が更に好ましく、２．５〜５．５重量％が特に好ましい。
【００２８】
成分Ｙｂ２Ｏ３は、ガラスの安定性を高め、成形性の向上に有効である。
任意成分であるが、３．０重量％以下で含有させることができる。３．０重量％を超えると、ガラスの屈折率の安定性を低下させる。
Ｙｂ２Ｏ３の含有量は、ガラスの安定性、成形性を考慮して、０．１〜３．０重量％がより好ましい。更に好ましくは０．１〜２．０重量％がよい。
なお、成分Ｙ２Ｏ３を６．０重量％以下、成分Ｌａ２Ｏ３を１５．０重量％以下、成分Ｇｄ２Ｏ３を７．０重量％以下、成分Ｙｂ２Ｏを３．０重量％以下の含有量で、何れか１つ若しくは２つ以上を含有させることができる。
【００２９】
成分ＧｅＯ２もガラス網目構造を形成してガラスを安定化させる成分であり、高屈折率化に効果があるが、経済的に高価な成分である。
任意成分として５．０重量％以下で含有させることができる。５．０重量％を超えると、ガラス製作にはコスト高になる。
ＧｅＯ２の含有量は、ガラスの安定化、コストを考慮して、４．０重量％以下がより好ましい。更に好ましくは３．８重量％以下で含有させるのがよい。
【００３０】
成分Ａｌ２Ｏ３は成形時の失透の発生を抑制するために有効であり、また耐候性にも効果がある。
任意成分として５．０重量％以下で含有させることができる。５．０重量％を超えると、ガラスの液相温度を上げ、また屈折率を低下させるので好ましくない。
Ａｌ２Ｏ３の含有量は、ガラスの液相温度、屈折率を考慮して、４．０重量％以下がより好ましく、更に好ましくは３．０重量％以下含有させるのがよい。
なお、成分ＧｅＯ２を５．０重量％以下、成分Ａｌ２Ｏ３を５．０重量％以下の含有量で、何れか一方若しくは両方を含有させることができる。
【００３１】
成分ＭｇＯは、ガラスの安定性を高め、成形性の向上に有効である。
任意成分として１０．０重量％以下で含有させることができる。１０．０重量％を超えると、ガラスの屈折率の低下を招く。
ＭｇＯの含有量は、ガラスの成形性、屈折率を考慮して、０．１〜１０．０重量％がより好ましく、更に好ましくは１．０〜９．０重量％とするのがよい。
【００３２】
成分ＣａＯは、ガラスの安定性を高め、成形性の向上に有効である。
任意成分として１５．０重量％以下で含有させることができる。１５．０重量％を超えると、ガラスの屈折率の低下を招く。
ＣａＯの含有量は、ガラスの成形性、屈折率を考慮して、０．１〜１２．０重量％がより好ましく、更に好ましくは１．０〜９．０重量％とするのがよい。
【００３３】
成分ＳｒＯは、ガラスの安定性を高め、成形性の向上に有効である。
任意成分として１５．０重量％以下で含有させることができる。１５．０重量％を超えると、ガラスの屈折率の低下を招く。
ＳｒＯの含有量は、ガラスの成形性、屈折率を考慮して、０．１〜１２．０重量％がより好ましく、更に好ましくは１．０〜９．０重量％とするのがよい。
なお、成分ＭｇＯを１５．０重量％以下、成分ＣａＯを１５．０重量％以下、成分ＳｒＯを１５．０重量％以下の含有量で、その何れか１つ若しくは２つ以上を含有させることができる。
【００３４】
成分ＺｒＯ２は、ガラスの屈折率とアッベ数を高め、ガラスの安定性を高めるのに有効である。
任意成分として５．０重量％以下で含有させることができる。５．０重量％を超えると、ガラスの安定性の低下を招く。
ＺｒＯ２の含有量は、ガラスの屈折率、アッベ数、成形性を考慮して、０．１〜４．５重量％がより好ましく、更に好ましくは０．１〜４．０重量％とするのがよい。
【００３５】
成分Ｔａ２Ｏ５は、ガラスの屈折率とアッベ数を高め、ガラスの安定性を高めるのに有効であるが、経済的に高価な成分であり、ガラス製作にはコスト高になる。
任意成分として５．０重量％以下で含有させることができる。５．０重量％を超えると、ガラスの安定性の低下を招く。
Ｔａ２Ｏ５の含有量は、ガラスの屈折率、アッベ数、安定性を考慮して、０．１〜４．０重量％がより好ましく、更に好ましくは０．１〜３．５重量％とするのがよい。
【００３６】
成分ＷＯ３は、ガラスに高屈折率をもたらし、また低屈伏点による成形性をもたらすのに有効な成分である。
任意成分として５．０重量％以下で含有させることができる。５．０重量％を超えると、ガラスの安定性を損なう。
ＷＯ３の含有量は、ガラスの屈折率、成形性、安定性を考慮して、０．１〜４．０重量％がより好ましく、更に好ましくは１．０〜３．５重量％とするのがよい。
なお、成分ＺｒＯ２を５．０重量％以下、成分Ｔａ２Ｏ５を５．０重量％以下、成分ＷＯ３を５．０重量％以下の含有量で、その何れか１つ若しくは２つ以上を含有させることができる。
【００３７】
ガラスに含まれるＦは、ガラスの溶融性を高める効果と、ガラスの耐候性を高めるのに有効な成分である。
任意成分として４．０重量％以下で添加することができる。４．０重量％を超えると、ガラスの安定性を損なう。
Ｆの含有量は、ガラスの安定性を考慮して、０．１〜３．０重量％がより好ましく、更に好ましくは０．１〜２．０重量％とするのがよい。
【００３８】
本発明の目的を満たす光学恒数の範囲については、屈折率（ｎｄ）が１．５６〜１．６３、アッベ数（νｄ）が５７．０〜６３．０である。例えば屈折率（ｎｄ）が１．５６未満、アッベ数（νｄ）が５７．０以下のガラスでは、十分な回折効率を持つ積層構造のレンズには好ましく用いることができない。
好ましくは屈折率（ｎｄ）が１．５７〜１．６３、アッベ数（νｄ）が５７．５〜６３．０、更に好ましくは屈折率（ｎｄ）が１．５８〜１．６３、アッベ数（νｄ）が５８．０〜６３．０、ガラス転移点（Ｔｇ）が５１０℃以下、ガラス屈伏点（Ａｔ）が５６０℃以下のガラスとすることで、成形時の耐失透性が改善され、特に精密モールドプレス成形等のモールド成形及び微細構造の転写に適したガラスとして用いることができる。このようなガラスは、例えば微細構造等を成形した積層構造レンズの構成要素として、低屈伏点ガラス、ゾルゲルガラス、樹脂等と共に用いることができる。
【００３９】
実施形態における光学ガラスの製造原料については、例えば成分Ｂ２Ｏ３のためにはＨ３ＢＯ３、Ｂ２Ｏ３等を用いることができる。他の成分についても、原料として各種酸化物、炭酸塩、硝酸塩等の通常に用いられる光学ガラス原料を用いることができる。
上記原料を、既述した成分範囲となるように調合、混合し、１１００〜１２００℃で溶融し、清澄（ガス抜き）、攪拌の各工程を経て均質化させた後、金型に流し込み徐冷することにより、無色、高屈折率で低屈伏点、透明で均質、加工性に優れた本発明の光学ガラスを得ることができる。
【００４０】
本発明の目的を満たす高屈折率・低分散で、且つ低屈伏点である光学ガラスとして、非常に好ましい組成の具体例としては、次の（１）、（２）、（３）、（４）がある。これらの光学ガラスは化学的耐久性にも優れる。
（１）ＳｉＯ２：５．０〜１５．０重量％、Ｂ２Ｏ３：４５．０〜５５．０重量%（ただし４５．０重量％を除く）、Ｌｉ２Ｏ＋Ｎａ２Ｏ＋Ｋ２Ｏ：１．０〜１５．０重量％、ＢａＯ：７．０〜２２．０重量％、ＺｎＯ：５．０〜１５．０重量％、Ｙ２Ｏ３＋Ｌａ２Ｏ３＋Ｇｄ２Ｏ３：１．０〜１６．５重量％からなるガラス。
（２）ＳｉＯ２：５．０〜１５．０重量％、Ｂ２Ｏ３：４５．０〜５５．０重量%（ただし４５．０重量％を除く）、Ｌｉ２Ｏ＋Ｎａ２Ｏ＋Ｋ２Ｏ：１．０〜１５．０重量％、ＢａＯ：７．０〜２２．０重量％、ＺｎＯ：５．０〜１５．０重量％、Ｙ２Ｏ３＋Ｌａ２Ｏ３＋Ｇｄ２Ｏ３：１．０〜１６．５重量％、Ａｌ２Ｏ３：０．１〜４．０重量％からなるガラス。
（３）ＳｉＯ２：５．０〜１５．０重量％、Ｂ２Ｏ３：４５．０〜５５．０重量%（ただし４５．０重量％を除く）、Ｌｉ２Ｏ＋Ｎａ２Ｏ＋Ｋ２Ｏ：１．０〜１５．０重量％、ＢａＯ：７．０〜２２．０重量％、ＺｎＯ：５．０〜１５．０重量％、Ｙ２Ｏ３＋Ｌａ２Ｏ３＋Ｇｄ２Ｏ３：１．０〜１６．５重量％、ＺｒＯ２：０．５〜５．０重量％からなるガラス。
（４）ＳｉＯ２：５．０〜１５．０重量％、Ｂ２Ｏ３：４５．０〜５５．０重量%（ただし４５．０重量％を除く）、Ｌｉ２Ｏ＋Ｎａ２Ｏ＋Ｋ２Ｏ：１．０〜１５．０重量％、ＢａＯ：７．０〜２２．０重量％、ＺｎＯ：５．０〜１５．０重量％、Ｙ２Ｏ３＋Ｌａ２Ｏ３＋Ｇｄ２Ｏ３：１．０〜１６．５重量％、Ａｌ２Ｏ３：０．１〜４．０重量％、ＺｒＯ２：０．５〜５．０重量％からなるガラス。
【実施例】
【００４１】
以下に、実施例をあげて本発明を更に説明する。本発明は、これらの実施例により何ら限定されるものではない。
表１〜４に示した実施例１〜２１、比較例１〜２の成分組成となるように、原料を調合、混合し、これを白金ルツボに入れて、電気炉中で１１００℃〜１２００℃で溶融し、その後７５０℃〜９５０℃にして金型に流し込んで徐冷することで光学ガラスを得た。
得られた各光学ガラスについて、屈折率（ｎｄ）、アッベ数（νｄ）、屈伏点（Ａｔ）、及びガラス転移点（Ｔｇ）の測定を行った。また白濁等の欠点の有無を顕微鏡で確認した。
次に各ガラス板を賽の目状に切断加工し、複数個の同一寸法を有するカットピースを得た。更に複数個のカットピースの成形面を鏡面研磨し、洗浄したサンプルをプレス成形用ガラスプリフォームとした。
この成形用ガラスプリフォームを、貴金属系の離型膜が設けられた上コア・下コアを備えたプレス成形機に投入し、Ｎ２ガス若しくは真空雰囲気中にて屈伏点（Ａｔ）〜屈伏点（Ａｔ）＋約２０℃まで加熱後、加圧してプレス成形し、冷却後、プレス成形品として取り出した。
前記コア面に曇りが生じた場合には、ガラスからの成分揮発が原因であり、プレス成形面に微小な荒れが生じていることを示すものである。
なお、比較例１は特許文献８の実施例２に記載のガラス、比較例２は特許文献６の実施例７に記載のガラスと同一組成のものである。
【００４２】
実施例、比較例において、屈折率（ｎｄ）、アッベ数（νｄ）の測定は、屈折率計（カルニュー社製、ＫＰＲ−２００）を用いて行った。
またガラス転移点（Ｔｇ）及び屈伏点（Ａｔ）の測定は、長さ１５〜２０ｍｍ、直径（辺）３〜５ｍｍの棒状試料を毎分５℃の一定速度で昇温加熱しつつ、試料の伸びと温度を測定して得られた熱膨張曲線から求めた。
これらの測定結果を表１〜４に示す。
【００４３】
【表１】
2012076939.tif 000002
【００４４】
【表２】
2012076939.tif 000003
【００４５】
【表３】
2012076939.tif 000004
【００４６】
【表４】
2012076939.tif 000005
【００４７】
表１〜表４により明らかなように、本発明の実施例のガラスは、何れも１．５６以上の屈折率（ｎｄ）を有する一方、アッベ数（νｄ）も５７以上で高く、光学ガラスとして十分な光学恒数を有していることが確認された。
また成形時における成形表面の白濁発生が十分に抑制されていることが明らかであった。
更に本発明の実施例の何れのガラスも、屈伏点（Ａｔ）が５６０℃以下という比較的低い温度範囲内にあることが確認された。
これらの結果、本発明の光学ガラスが屈折率（ｎｄ）、アッベ数（νｄ）が共に高く、光学特性に優れると共に、大量生産にも適した加工特性を備えていることを示している。
よって以上より、本願発明のガラスは光学特性の他、精密モールドプレス成形用として、また積層構造レンズの構成要素としても好適なガラスであることが判る。
一方、比較例1のガラスは屈伏点（Ａｔ）が比較的低いが、希土類酸化物を１８％以上含有しており、ガラスの安定性に問題がある。比較例２のガラスは屈伏点（Ａｔ）が高く、金型の劣化が問題となる。
【産業上の利用可能性】
【００４８】
本発明の光学ガラスは、高屈折率、高アッベ数で、ガラス転移温度及び屈伏点が低く、精密モールドプレス成形時に白濁を生じ難く、耐失透性に優れ、非球面レンズ等の精密モールドプレスや積層構造レンズの構成要素としても適し、且つ量産に適した光学ガラスとして、産業上の利用性がある。